(57)【要約】【課題】Ｎｉを被覆した樹枝状銅粉同士が接触する際における接点を多くして優れた導電性を確保しつつ、凝集を防止して、導電性ペーストや電磁波シールド等の用途として好適に利用することができる樹枝状Ｎｉコート銅粉を提供する。【解決手段】本発明に係る樹枝状Ｎｉコート銅粉１は、直線的に成長した主幹２とその主幹２から分かれた複数の枝３とを有する樹枝状の形状をなし、主幹２及び枝３は、断面平均厚さが０．２μｍ〜５．０μｍの平板状で表面にＮｉが被覆されている銅粒子により構成されており、レーザー回折散乱式粒度分布測定法により測定した平均粒子径（Ｄ５０）が１．０μｍ〜１００μｍである。【選択図】図１
2017066442.tif 000002
【特許請求の範囲】
【請求項１】
直線的に成長した主幹と該主幹から分かれた複数の枝とを有する樹枝状の形状をなし、
前記主幹及び前記枝は、断面平均厚さが０．２μｍ〜５．０μｍの平板状で表面にニッケル（Ｎｉ）又はＮｉ合金が被覆されている銅粒子により構成されており、
レーザー回折散乱式粒度分布測定法により測定した平均粒子径（Ｄ５０）が１．０μｍ〜１００μｍである
ことを特徴とする樹枝状Ｎｉコート銅粉。
【請求項２】
Ｎｉ又はＮｉ合金として被覆されているＮｉの含有量が、当該樹枝状Ｎｉコート銅粉全体の質量１００％に対して１質量％〜５０質量％である
請求項１に記載の樹枝状Ｎｉコート銅粉。
【請求項３】
前記銅粒子の表面にＮｉ合金が被覆されており、
コバルト、亜鉛、タングステン、モリブデン、パラジウム、白金、スズ、リン、及びボロンからなる群から選ばれる少なくとも１種以上を、前記Ｎｉ合金の質量１００％に対して０．１質量％〜２０質量％の含有量で含むＮｉ合金で被覆されている
請求項１又は２に記載の樹枝状Ｎｉコート銅粉。
【請求項４】
嵩密度が０．５ｇ／ｃｍ３〜５．０ｇ／ｃｍ３の範囲である
請求項１乃至３のいずれか１項に記載の樹枝状Ｎｉコート銅粉。
【請求項５】
ＢＥＴ比表面積が０．２ｍ２／ｇ〜３．０ｍ２／ｇである
請求項１乃至４のいずれか１項に記載の樹枝状Ｎｉコート銅粉。
【請求項６】
請求項１乃至５のいずれかに記載の樹枝状Ｎｉコート銅粉を、全体の２０質量％以上の割合で含むことを特徴とする金属フィラー。
【請求項７】
請求項６に記載の金属フィラーを樹脂に混合させてなることを特徴とする導電性ペースト。
【請求項８】
請求項６に記載の金属フィラーを用いてなることを特徴とする電磁波シールド用導電性塗料。
【請求項９】
請求項６に記載の金属フィラーを用いてなることを特徴とする電磁波シールド用導電性シート。
【請求項１０】
請求項１乃至５のいずれかに記載のＮｉコート銅粉を製造する方法であって、
電解法により電解液から陰極上に銅粉を析出させる工程と、
前記銅粉にニッケル（Ｎｉ）又はＮｉ合金を被覆する工程と、を有し、
前記電解液に、
銅イオンと、
下記式（１）で表されるフェナジン構造を有する化合物から選択される１種又は２種以上と、
を含有させて電解を行う
ことを特徴とするＮｉコート銅粉の製造方法。
【化１】
2017066442.tif 000006
［式（１）中、Ｒ１、Ｒ２、Ｒ３、Ｒ４、Ｒ６、Ｒ７、Ｒ８、Ｒ９は、それぞれ別個に、水素、ハロゲン、アミノ、ＯＨ、＝Ｏ、ＣＮ、ＳＣＮ、ＳＨ、ＣＯＯＨ、ＣＯＯ塩、ＣＯＯエステル、ＳＯ３Ｈ、ＳＯ３塩、ＳＯ３エステル、ベンゼンスルホン酸、及びＣ１〜Ｃ８アルキルからなる群から選択される基であり、Ｒ５は、水素、ハロゲン、アミノ、ＯＨ、−Ｏ、ＣＮ、ＳＣＮ、ＳＨ、ＣＯＯＨ、ＣＯＯ塩、ＣＯＯエステル、ＳＯ３Ｈ、ＳＯ３塩、ＳＯ３エステル、ベンゼンスルホン酸、低級アルキル、及びアリールからなる群から選択される基であり、Ａ−がハライドアニオンである。］
【発明の詳細な説明】
【技術分野】
【０００１】
本発明は、表面にニッケル（Ｎｉ）を被覆した銅粉（ニッケルコート銅粉）に関するものであり、より詳しくは、導電性ペースト等の材料として用いることで導電性を改善させることのできる新たな樹枝状形状のニッケルコート銅粉に関する。
【背景技術】
【０００２】
電子機器における配線層や電極等の形成には、樹脂型ペーストや焼成型ペースト、電磁波シールド塗料のような、銅粉、銀粉等の金属フィラーを使用したペーストや塗料が多く用いられている。銅粉、銀粉等の金属フィラーペーストは、各種基材上に塗布又は印刷され、加熱硬化や加熱焼成の処理を受けて、配線層や電極等となる導電膜を形成する。
【０００３】
例えば、樹脂型導電性ペーストは、金属フィラーと、樹脂、硬化剤、溶剤等からなり、導電体回路パターン又は端子の上に印刷され、１００℃〜２００℃で加熱硬化させて導電膜として配線や電極を形成する。樹脂型導電性ペーストは、熱によって熱硬化型樹脂が硬化収縮するため、金属フィラーが圧着されて接触することで金属フィラーが重なり、電気的に接続した電流パスが形成される。この樹脂型導電性ペーストは、硬化温度が２００℃以下で処理されることから、プリント配線板等の熱に弱い材料を使用している基板に用いられている。
【０００４】
また、焼成型導電性ペーストは、金属フィラーと、ガラス、溶剤等からなり、導電体回路パターン又は端子の上に印刷され、６００℃〜８００℃に加熱焼成させて導電膜として配線や電極を形成する。焼成型導電性ペーストは、高い温度によって処理することで、金属フィラーが焼結して導通性が確保されるものである。この焼成型導電性ペーストは、焼成温度が高いため、樹脂材料を使用するようなプリント配線基板には使用できないものの、高温処理で金属フィラーが焼結することから低抵抗を実現することが可能となる。そのため、焼成型導電性ペーストは、積層セラミックコンデンサの外部電極等に用いられる。
【０００５】
一方、電磁波シールドは、電子機器からの電磁気的なノイズの発生を防止するために使用されるもので、特に近年では、パソコンや携帯の筐体が樹脂製になったことから、筐体に導電性を確保するために、蒸着法やスパッタ法で薄い金属皮膜を形成する方法や、導電性の塗料を塗布する方法、導電性のシートを必要な箇所に貼り付けて電磁波をシールドする方法等が提案されている。その中でも、樹脂中に金属フィラーを分散させて塗布する方法や樹脂中に金属フィラーを分散させてシート状に加工してそれを筐体に貼り付ける方法では、加工工程において特殊な設備を必要とせず自由度に優れており多用されている。
【０００６】
しかしながら、このような金属フィラーを樹脂中に分散させて塗布する場合やシート状に加工する場合においては、金属フィラーの樹脂中における分散状態が一様にならないため、電磁波シールドの効率を得るために金属フィラーの充填率を高める等の方法が必要となる。ところが、その場合には、多量の金属フィラーの添加することによってシート重量が重くなるとともに、樹脂シートの可撓性を損なう等の問題が発生していた。そのため、例えば特許文献１においては、それらの問題を解決するために平板状の金属フィラーを使用する方法が提案されており、このことによって、電磁波シールド効果に優れ、可撓性も良好な薄いシートを形成することができるとしている。
【０００７】
このような導電性ペーストや電磁波シールド材の金属フィラーとして用いられる金属粉材料としての銅粉は、酸化すると表面が酸化銅で覆われ、焼結性、耐食性、あるいは導電性に悪影響を与える原因となる。このため、銅粉の酸化を防止するために、銅粒子表面にＰｔ、Ｐｄ、Ａｇ、Ａｕ等の貴金属でコートしたものや、ＳｉＯ２系の酸化物でコートしたもの、またはＮｉでコートして耐酸化性を高めたもの等が知られている。例えば、特許文献２には、銅粉表面にニッケル（Ｎｉ）を被覆したニッケルコート銅粉が開示されている。
【０００８】
一方、金属フィラーとして使用される銅粉の形状は、球状、平板状、樹枝状等が用いられており、特に平板状の銅粉は、粒状や樹枝状の銅粉に比べてフィラー同士の接点面積を多く確保できることから、低抵抗の導電性ペーストの用途として広く使われている。このような平板状の銅粉を作製する方法としては、特許文献３に、球状銅粉を機械的に扁平状に加工してフレーク状銅粉を得る方法が開示されている。具体的には、平均粒径０．５μｍ〜１０μｍの球状銅粉を原料として、ボールミルや振動ミルを用いて、ミル内に装填したメディアの機械的エネルギーにより機械的に平板状に加工するものである。
【０００９】
また、例えば特許文献４では、導電性ペースト用銅粉末、詳しくはスルーホール用及び外部電極用銅ペーストとして高性能が得られる円盤状銅粉末及びその製造方法に関する技術が開示されている。具体的には、粒状アトマイズ銅粉末を媒体撹拌ミルに投入し、粉砕媒体として１／８インチ〜１／４インチ径のスチールボールを使用して、銅粉末に対して脂肪酸を重量で０．５％〜１％添加し、空気中あるいは不活性雰囲気中で粉砕することによって平板状に加工するものである。
【００１０】
ここで、これら導電性ペーストや電磁波シールド用に使用されている金属フィラーとしては、銀粉が用いられており、また上述のように、銅粒子表面にＰｔ、Ｐｄ、Ａｇ、Ａｕ等の貴金属をコートして十分な耐酸化性を付与したものが用いられている。しかしながら、これらは高価なためコストアップになる。その中でも、銅粉に対してＡｇをコートしたものでは、比較的低価格に抑えることも可能であるが、Ａｇではマイグレーションが発生しやすいといった問題がある。また、銅粉に対してＳｉＯ２系の酸化物で表面をコートする場合も、耐酸化性を確保できるものの、焼結性が悪くなる等の問題がある。
【００１１】
耐酸化性等を確保しつつ、低価格であって、しかも焼結性が比較的良好なものとして、銅粉に対してニッケルをコートする方法が挙げられる。
【００１２】
銅粉の表面にニッケルを被覆する方法としては、無電解ニッケルめっきによる方法が挙げられる。無電解ニッケルめっきによる被覆方法は、めっき液中のニッケルイオンを還元剤によって還元することによって銅粉表面にニッケル被覆を行うもので、還元剤の種類としては、次亜リン酸塩、ホウ水素化合物、及びヒドラジン化合物等が挙げられる。具体的に、還元剤として次亜リン酸塩を用いたニッケル被膜処理では、還元反応中にリンが被膜中に含有するため、Ｎｉ−Ｐ合金被膜が形成される。また、還元剤としてホウ水素化合物を用いたニッケル被膜処理では、還元反応中にボロンが被膜中に含有するため、Ｎｉ−Ｂ合金被膜が形成される。また、還元剤としてヒドラジン化合物を用いたニッケル被膜処理では、不純物の少ない高純度なＮｉ被膜が形成される。
【００１３】
さて、銅粉としては、デンドライト状と呼ばれる樹枝状に析出した電解銅粉が知られており、形状が樹枝状になっていることから表面積が大きいことが特徴となっている。このようにデンドライト状の形状であることにより、これを導電膜等に用いた場合には、そのデンドライトの枝が重なり合い、導通が通りやすく、また球状粒子に比べて粒子同士の接点数が多くなることから、導電性ペースト等の導電性フィラーの量を少なくすることができるという利点がある。例えば、特許文献５には、銅表面にＮｉ合金層を形成しその上にＡｇコートを行って耐酸化性を確保する技術が開示され、ここで用いられる銅粉として、樹枝状の電解銅粉が粒子同士のからみあいの観点から好適である旨が記載されている。
【００１４】
一方、電解銅粉の樹枝を発達させると、導電性ペースト等に用いた場合に電解銅粉同士が必要以上に絡み合って凝集が発生してしまい樹脂中に均一に分散しなくなり、また流動性が低下して非常に扱い難くなり、印刷等による配線形成に問題が生じて生産性を低下させることの指摘が特許文献６に示されている。なお、特許文献６では、電解銅粉自体の強度を高めるため、電解銅粉を析出させるための電解液の硫酸銅水溶液中にタングステン酸塩を添加することで、電解銅粉自体の強度を向上させ、樹枝を折れ難くし、高い強度に成形することができるとしている。
【００１５】
このように、樹枝状の銅粉を導電性ペースト等の金属フィラーとして用いるのは容易でなく、ペーストの導電性の改善がなかなか進まない原因ともなっていた。
【００１６】
導電性を確保するためには、３次元的な形状を有する樹枝状形状の方が粒状のものよりも接点を確保しやすく、導電性ペーストや電磁波シールドとして高い導電性を確保することが期待できる。しかしながら、従来のデンドライト状の形状を呈したニッケル被覆銅粉では、主軸から分岐した長い枝が特徴であるデンドライトであって、細長い枝状の形状であったことから、接点を確保する点から考えると構造が単純であり、より少ないニッケル被覆銅粉を用いて効果的に接点を確保する形状としては理想的な形状となっていない。
【先行技術文献】
【特許文献】
【００１７】
【特許文献１】特開２００３−２５８４９０号公報
【特許文献２】特開平５−３４２９０８号公報
【特許文献３】特開２００５−２００７３４号公報
【特許文献４】特開２００２−１５６２２号公報
【特許文献５】特開２００２−０７５０５７号公報
【特許文献６】特開２０１１−５８０２７号公報
【発明の概要】
【発明が解決しようとする課題】
【００１８】
本発明は、このような実情に鑑みて提案されたものであり、ニッケルを被覆した樹枝状銅粉同士が接触する際における接点を多くして優れた導電性を確保しつつ、凝集を防止して、導電性ペーストや電磁波シールド等の用途として好適に利用することができる樹枝状形状のニッケルコート銅粉を提供することを目的とする。
【課題を解決するための手段】
【００１９】
本発明者は、上述した課題を解決するために鋭意検討を重ねた。その結果、直線的に成長した主幹とその主幹から分かれた複数の枝とを有する樹枝状の形状を呈し、その主幹及び枝が、所定の断面厚さを有する平板状であって表面にＮｉが被覆されている銅粒子により構成されており、平均粒子径が特定の範囲であるニッケルコート銅粉であることにより、銅粉同士の接点が多くなり優れた導電性を示し、また樹脂等と均一に混合させることができることを見出し、本発明を完成させた。すなわち、本発明は以下のものを提供する。
【００２０】
（１）本発明の第１の発明は、直線的に成長した主幹と該主幹から分かれた複数の枝とを有する樹枝状の形状をなし、前記主幹及び前記枝は、断面平均厚さが０．２μｍ〜５．０μｍの平板状で表面にニッケル（Ｎｉ）又はＮｉ合金が被覆されている銅粒子により構成されており、レーザー回折散乱式粒度分布測定法により測定した平均粒子径（Ｄ５０）が１．０μｍ〜１００μｍであることを特徴とする樹枝状Ｎｉコート銅粉である。
【００２１】
（２）本発明の第２の発明は、第１の発明において、Ｎｉ又はＮｉ合金として被覆されているＮｉの含有量が、当該樹枝状Ｎｉコート銅粉全体の質量１００％に対して１質量％〜５０質量％である、樹枝状Ｎｉコート銅粉である。
【００２２】
（３）本発明の第３の発明は、第１又は第２の発明において、前記銅粒子の表面にＮｉ合金が被覆されており、コバルト、亜鉛、タングステン、モリブデン、パラジウム、白金、スズ、リン、及びボロンからなる群から選ばれる少なくとも１種以上を、前記Ｎｉ合金の質量１００％に対して０．１質量％〜２０質量％の含有量で含むＮｉ合金で被覆されている、樹枝状Ｎｉコート銅粉である。
【００２３】
（４）本発明の第４の発明は、第１乃至第３のいずれかの発明において、嵩密度が０．５ｇ／ｃｍ３〜５．０ｇ／ｃｍ３の範囲である、樹枝状Ｎｉコート銅粉である。
【００２４】
（５）本発明の第５の発明は、第１乃至第４のいずれかの発明において、ＢＥＴ比表面積が０．２ｍ２／ｇ〜３．０ｍ２／ｇである、樹枝状Ｎｉコート銅粉である。
【００２５】
（６）本発明の第６の発明は、第１乃至第５のいずれかの発明に係る樹枝状Ｎｉコート銅粉を、全体の２０質量％以上の割合で含むことを特徴とする金属フィラーである。
【００２６】
（７）本発明の第７の発明は、第６の発明に係る金属フィラーを樹脂に混合させてなることを特徴とする導電性ペーストである。
【００２７】
（８）本発明の第８の発明は、第６の発明に係る金属フィラーを用いてなることを特徴とする電磁波シールド用導電性塗料である。
【００２８】
（９）本発明の第９の発明は、第６の発明に係る金属フィラーを用いてなることを特徴とする電磁波シールド用導電性シートである。
【００２９】
（１０）本発明の第１０の発明は、第１乃至第５のいずれかの発明に係るＮｉコート銅粉を製造する方法であって、電解法により電解液から陰極上に銅粉を析出させる工程と、前記銅粉にニッケル（Ｎｉ）又はＮｉ合金を被覆する工程と、を有し、前記電解液に、銅イオンと、下記式（１）で表されるフェナジン構造を有する化合物から選択される１種又は２種以上と、を含有させて電解を行うことを特徴とするＮｉコート銅粉の製造方法である。
【化１】
2017066442.tif 000003
［式（１）中、Ｒ１、Ｒ２、Ｒ３、Ｒ４、Ｒ６、Ｒ７、Ｒ８、Ｒ９は、それぞれ別個に、水素、ハロゲン、アミノ、ＯＨ、＝Ｏ、ＣＮ、ＳＣＮ、ＳＨ、ＣＯＯＨ、ＣＯＯ塩、ＣＯＯエステル、ＳＯ３Ｈ、ＳＯ３塩、ＳＯ３エステル、ベンゼンスルホン酸、及びＣ１〜Ｃ８アルキルからなる群から選択される基であり、Ｒ５は、水素、ハロゲン、アミノ、ＯＨ、−Ｏ、ＣＮ、ＳＣＮ、ＳＨ、ＣＯＯＨ、ＣＯＯ塩、ＣＯＯエステル、ＳＯ３Ｈ、ＳＯ３塩、ＳＯ３エステル、ベンゼンスルホン酸、低級アルキル、及びアリールからなる群から選択される基であり、Ａ−がハライドアニオンである。］
【発明の効果】
【００３０】
本発明に係る樹枝状Ｎｉコート銅粉によれば、優れた導電性を確保しつつ、Ｎｉコート銅粉同士が接触する際の接点を十分に確保することができ、また凝集を防止して樹脂等と均一に混合させることができて、導電性ペーストや電磁波シールド等の用途に好適に用いることができる。
【図面の簡単な説明】
【００３１】
【図１】樹枝状ニッケルコート銅粉の具体的な形状を模式的に示した図である。
【図２】ニッケル被覆前の樹枝状銅粉を走査電子顕微鏡により倍率５，０００倍で観察したときの観察像の一例を示す写真図である。
【図３】樹枝状ニッケルコート銅粉を走査電子顕微鏡により倍率５，０００倍で観察したときの観察像の一例を示す写真図である。
【図４】樹枝状ニッケルコート銅粉を走査電子顕微鏡により倍率１，０００倍で観察したときの観察像の一例を示す写真図である。
【図５】比較例１にて得られたニッケルコート銅粉を走査電子顕微鏡により倍率５，０００倍で観察したときの観察像を示す写真図である。
【発明を実施するための形態】
【００３２】
以下、本発明の具体的な実施形態（以下、「本実施の形態」という）について、図面を参照しながら詳細に説明するが、本発明は以下の実施形態に限定されるものではなく、本発明の要旨を変更しない範囲で種々の変更が可能である。なお、本明細書にて、「Ｘ〜Ｙ」（Ｘ、Ｙは任意の数値）との表記は、「Ｘ以上Ｙ以下」の意味である。
【００３３】
≪１．樹枝状Ｎｉコート銅粉≫
本実施の形態に係るニッケルコート銅粉は、表面にニッケルが被覆された銅粉である。なお、本明細書において、ニッケルコート銅粉を「Ｎｉコート銅粉」と表記する。また、被覆するニッケル又はニッケル合金を、それぞれ、「Ｎｉ」、「Ｎｉ合金」と表記し、Ｎｉを銅粉表面にコートする場合もＮｉ合金を銅粉表面にコートする場合も、総じて「Ｎｉコート」と称する。
【００３４】
図１は、本実施の形態に係るＮｉコート銅粉の具体的な形状を示した模式図である。この図１の模式図に示すように、Ｎｉコート銅粉１は、直線的に成長した主幹２とその主幹２から分かれた複数の枝３とを有する、２次元又は３次元の形態である樹枝状の形状を有している（以下、本実施の形態に係るＮｉコート銅粉を「樹枝状Ｎｉコート銅粉」ともいう）。この樹枝状Ｎｉコート銅粉１は、所定の断面平均厚さの平板状で、表面にＮｉ又はＮｉ合金が被覆されている銅粒子により構成されている。
【００３５】
なお、後述するように、樹枝状Ｎｉコート銅粉１のＮｉ被覆量は、当該樹枝状Ｎｉコート銅粉全体の質量１００％に対して１質量％〜５０質量％であるが、Ｎｉの厚さ（被覆厚さ）は０．１μｍ以下の極薄い被膜である。そのため、樹枝状Ｎｉコート銅粉１は、Ｎｉ被覆する前の樹枝状銅粉の形状をそのまま保持した形状になる。したがって、Ｎｉを被覆する前の樹枝状銅粉の形状と、銅粉にＮｉを被覆した後のＮｉコート銅粉の形状とは、両者共に、図１の模式図に示すように２次元又は３次元の形態である樹枝状の形状である。
【００３６】
より具体的に、本実施の形態に係る樹枝状Ｎｉコート銅粉１は、直線的に成長した主幹２と、その主幹２から直線的に分かれた複数の枝３とを有する樹枝状のＮｉコート銅粉であり、その主幹２及び主幹２から分岐した枝３を構成する銅粒子が、断面平均厚さが０．２μｍ〜５．０μｍの平板の形状を有している。また、このような平板状の銅粒子から構成される樹枝状Ｎｉコート銅粉１の平均粒子径（Ｄ５０）が１．０μｍ〜１００μｍである。なお、樹枝状Ｎｉコート銅粉１における枝３は、主幹２から分岐した枝３ａと、その枝３ａからさらに分岐した枝３ｂの両方を意味する。
【００３７】
樹枝状Ｎｉコート銅粉１は、詳しくは後述するが、例えば、銅イオンを含む硫酸酸性の電解液に陽極と陰極を浸漬し、直流電流を流して電気分解することにより陰極上に樹枝状銅粉を析出させ、そしてその得られた樹枝状銅粉の表面に無電解めっき法等によりＮｉ又はＮｉ合金を被覆することで作製することができる。
【００３８】
図２は、樹枝状Ｎｉコート銅粉１を構成する、Ｎｉを被覆する前の樹枝状銅粉について走査電子顕微鏡（ＳＥＭ）により観察したときの観察像の一例を示す写真図である。なお、図２は樹枝状銅粉を倍率５，０００倍で観察したものである。また、図３は、図２の樹枝状銅粉にＮｉを被覆した樹枝状Ｎｉコート銅粉についてＳＥＭにより観察したときの観察像の一例を示す写真図である。なお、図３は樹枝状Ｎｉコート銅粉１を倍率５，０００倍で観察したものである。また、図４は、同様にして、樹枝状銅粉にＮｉを被覆した樹枝状Ｎｉコート銅粉についてＳＥＭにより観察したときの観察像の一例を示す写真図である。なお、図４は樹枝状Ｎｉコート銅粉１を倍率１，０００倍で観察したものである。
【００３９】
樹枝状Ｎｉコート銅粉１は、図２〜図４の観察像に示されるように、主幹２とその主幹２から分岐した枝３（３ａ，３ｂ）とを有する、２次元又は３次元の樹枝状の形状を形成している。
【００４０】
ここで、主幹２及び枝３を構成する平板状の銅粒子は、上述したように、その断面平均厚さが０．２μｍ〜５．０μｍである。平板状の銅粒子の断面平均厚さは、より薄い方が平板としての効果が発揮されることになる。すなわち、断面平均厚さが５．０μｍ以下の平板状の銅粒子により主幹２及び枝３が構成されていることで、そのＮｉ被覆された樹枝状Ｎｉコート銅粉１同士が接触する面積を大きく確保することができ、その接触面積が大きくなることで、低抵抗、すなわち高導電率を実現することができる。このことにより、より導電性に優れ、またその導電性を良好に維持することができ、導電塗料や導電性ペーストの用途に好適に用いることができる。また、樹枝状Ｎｉコート銅粉１が平板状のＮｉコートされた微細な銅粒子により構成されていることで、配線材等の薄型化に貢献することができる。
【００４１】
なお、Ｎｉ又はＮｉ合金が被覆された銅粒子の断面平均厚さが５．０μｍ以下の薄いものであっても、平板状の銅粒子の大きさが小さすぎると凹凸が減少することになるため、樹枝状Ｎｉコート銅粉１同士が接触する際に接点の数が少なくなってしまう。したがって、上述したように銅粒子の断面平均厚さの下限値としては０．２μｍ以上であることが好ましく、これにより接点の数を増やすことができる。
【００４２】
また、樹枝状Ｎｉコート銅粉１においては、その平均粒子径（Ｄ５０）が１．０μｍ〜１００μｍである。なお、平均粒子径（Ｄ５０）は、例えば、レーザー回折散乱式粒度分布測定法により測定することができる。
【００４３】
ここで、例えば特許文献１でも指摘されているように、樹枝状銅粉の問題点としては、導電性ペーストや電磁波シールド用の樹脂等の金属フィラーとして利用する場合に、樹脂中の金属フィラーが樹枝状に発達した形状であると、樹枝状の銅粉同士が絡み合って凝集が発生し、樹脂中に均一に分散しないことがある。また、その凝集により、ペーストの粘度が上昇して印刷による配線形成に問題が生じる。このことは、樹枝状銅粉の形状が大きいために発生するものであり、樹枝状の形状を有効に活かしながらこの問題を解決するためには、樹枝状銅粉の形状を小さくすることが必要となる。しかしながら、小さくし過ぎると、樹枝状の形状を確保することができなくなる。そのため、樹枝状形状であることの効果、すなわち３次元的形状であることにより表面積が大きく成形性や焼結性に優れ、また枝状の箇所を介して強固に連結されて高い強度に成形できるという効果を確保するには、樹枝状銅粉が所定以上の大きさであることが必要となる。
【００４４】
この点において、本実施の形態に係る樹枝状Ｎｉコート銅粉１では、その平均粒子径が１．０μｍ〜１００μｍであることにより、表面積が大きくなり、良好な成形性や焼結性を確保することができる。そして、この樹枝状Ｎｉコート銅粉１は、樹枝状形状であることに加えて、主幹２及び枝３が平板状の銅粒子から構成されているため、樹枝状であることの３次元的効果と、その樹枝形状を構成する銅粒子が平板状であることの効果により、樹枝状Ｎｉコート銅粉１同士の接点をより多く確保することができる。
【００４５】
≪２．Ｎｉ被覆量≫
本実施の形態に係る樹枝状Ｎｉコート銅粉１は、上述したように、断面平均厚さが０．２μｍ〜５．０μｍの平板状である、表面にＮｉ又はＮｉ合金が被覆されている銅粒子によって樹枝状に構成されたものである。以下に、樹枝状Ｎｉコート銅粉１の表面に対するＮｉ被覆について説明する。
【００４６】
本実施の形態に係る樹枝状Ｎｉコート銅粉１は、Ｎｉ被覆する前の樹枝状銅粉に、好ましくはＮｉ被覆した当該樹枝状Ｎｉコート銅粉全体の質量１００％に対してＮｉ含有量として１質量％〜５０質量％の割合でＮｉ又はＮｉ合金が被覆されたものであり、Ｎｉ又はＮｉ合金の厚さ（被覆厚さ）としては０．１μｍ以下の極薄い被膜である。このことから、樹枝状Ｎｉコート銅粉１は、Ｎｉ被覆する前の樹枝状銅粉の形状をそのまま保持した形状になる。したがって、Ｎｉ又はＮｉ合金を被覆する前の銅粉の形状と、銅粉にＮｉ又はＮｉ合金を被覆した後のＮｉコート銅粉の形状とは、両者共に樹枝状の形状である。
【００４７】
樹枝状Ｎｉコート銅粉１におけるＮｉ又はＮｉ合金として被覆されるＮｉの含有量は、上述したように、Ｎｉ被覆した当該樹枝状Ｎｉコート銅粉全体の質量１００％に対して１質量％〜５０質量％の範囲であることが好ましい。Ｎｉ又はＮｉ合金として被覆されるＮｉの含有量は、Ｎｉ自体の導電率は銅よりも低いためにできるだけ少ない方が好ましいが、少なすぎると銅表面に均一なＮｉ又はＮｉ合金の被膜が確保できず、その結果銅が酸化されて導電性の低下の原因になる。そのため、Ｎｉ又はＮｉ合金として被覆されるＮｉの含有量としては、Ｎｉ被覆した当該樹枝状Ｎｉコート銅粉全体の質量１００％に対して１質量％以上であることが好ましく、２質量％以上であることがより好ましく、５質量％以上であることがさらに好ましい。
【００４８】
一方で、Ｎｉ又はＮｉ合金として被覆されるＮｉの含有量が多くなると、導電率が低下する点から好ましくなく、Ｎｉ又はＮｉ合金として被覆されるＮｉの含有量としては、Ｎｉ被覆した当該樹枝状Ｎｉコート銅粉全体の質量１００％に対して５０質量％以下であることが好ましく、３０質量％以下であることがより好ましく、２０質量％以下であることがさらに好ましい。
【００４９】
また、本実施の形態に係る樹枝状Ｎｉコート銅粉１において、樹枝状銅粉の表面に被覆されるＮｉ又はＮｉ合金の平均厚みとしては０．００１μｍ〜０．１μｍ程度であり、０．００５μｍ〜０．０３μｍであることがより好ましい。Ｎｉ又はＮｉ合金の被覆厚みが平均で０．００１μｍ未満であると、銅粉の表面に均一なＮｉ又はＮｉ合金の被覆を確保することができず、銅の酸化が抑えられなくなり導電性の低下の原因となる。一方で、Ｎｉ又はＮｉ合金の被覆厚みが平均で０．１μｍを超えると、導電率が低下する点から好ましくない。
【００５０】
このように樹枝状銅粉の表面に被覆されるＮｉ又はＮｉ合金の平均厚みは、０．００１μｍ〜０．１μｍ程度であり、樹枝状銅粉を構成する平板状の銅粒子の断面平均厚さと比べて極めて小さい。そのため、樹枝状銅粉の表面をＮｉ又はＮｉ合金で被覆する前後で、平板状の銅粒子の断面平均厚さは実質的に変化することはない。
【００５１】
さらに後述するように、樹枝状Ｎｉコート銅粉１において、樹枝状銅粉に被覆されるＮｉはＮｉ合金でもよい。Ｎｉ合金として添加される元素としては、周期表の第６族から第１４族の元素が好ましく、特に亜鉛、コバルト、タングステン、モリブデン、パラジウム、白金、及びスズから選ばれる１種以上が好ましい。また、後述するように、樹枝状銅粉にＮｉを被覆する工程で無電解めっきを用い、さらにその還元剤として次亜リン酸塩、ホウ水素化合物を使用する場合には、得られるＮｉ被膜はそれぞれＮｉ−Ｐ合金、Ｎｉ−Ｂ合金となる。
【００５２】
また、本実施の形態に係る樹枝状Ｎｉコート銅粉１では、特に限定されないが、そのＢＥＴ比表面積の値が０．２ｍ２／ｇ〜３．０ｍ２／ｇであることが好ましい。ＢＥＴ比表面積値が０．２ｍ２／ｇ未満であると、Ｎｉ又はＮｉ合金が被覆された銅粒子が、上述したような所望の形状とはならないことがあり、高い導電性が得られないことがある。一方で、ＢＥＴ比表面積値が３．０ｍ２／ｇを超えると、樹枝状Ｎｉコート銅粉１の表面のＮｉ又はＮｉ合金の被覆が不均一となり高い導電性が得られない可能性がある。また、Ｎｉコート銅粉１を構成する銅粒子が細かくなりすぎてしまい、樹枝状Ｎｉコート銅粉１が細かいひげ状の状態となって、導電性が低下することがある。なお、ＢＥＴ比表面積は、ＪＩＳ  Ｚ８８３０：２０１３に準拠して測定することができる。
【００５３】
また、樹枝状Ｎｉコート銅粉１の嵩密度としては、特に限定されないが、０．５ｇ／ｃｍ３〜５．０ｇ／ｃｍ３の範囲であることが好ましい。嵩密度が０．５ｇ／ｃｍ３未満であると、樹枝状Ｎｉコート銅粉１同士の接点を十分に確保することができない可能性がある。一方で、嵩密度が５．０ｇ／ｃｍ３を超えると、樹枝状Ｎｉコート銅粉１の平均粒子径も大きくなり、表面積が小さくなって成形性や焼結性が悪化することがある。
【００５４】
なお、電子顕微鏡で観察したときに、得られた樹枝状Ｎｉコート銅粉のうちに、上述したような形状の樹枝状Ｎｉコート銅粉が所定の割合で占められていれば、それ以外の形状のＮｉコート銅粉が混じっていても、その樹枝状Ｎｉコート銅粉のみからなる銅粉と同様の効果を得ることができる。具体的には、電子顕微鏡（例えば５００倍〜２０，０００倍）で観察したときに、上述した形状の樹枝状Ｎｉコート銅粉が全銅粉のうちの６５個数％以上、好ましくは８０個数％以上、より好ましくは９０個数％以上の割合を占めていれば、その他の形状のＮｉコート銅粉が含まれていてもよい。
【００５５】
≪３．樹枝状Ｎｉコート銅粉の製造方法≫
次に、上述したような特徴を有する樹枝状Ｎｉコート銅粉１の製造方法について説明する。以下では、先ず、樹枝状Ｎｉコート銅粉１を構成する樹枝状銅粉の製造方法について説明し、続いて、その樹枝状銅粉に対してＮｉ又はＮｉ合金を被覆して樹枝状Ｎｉコート銅粉１を得る方法について説明する。
【００５６】
＜３−１．樹枝状銅粉の製造方法＞
Ｎｉ又はＮｉ合金を被覆する前の樹枝状銅粉は、例えば、銅イオンを含有する硫酸酸性溶液を電解液として用いて所定の電解法により製造することができる。
【００５７】
電解に際しては、例えば、金属銅を陽極（アノード）とし、ステンレス板やチタン板等を陰極（カソード）として設置した電解槽中に、上述した銅イオンを含有する硫酸酸性の電解液を収容し、その電解液に所定の電流密度で直流電流を通電することによって電解処理を施す。これにより、通電に伴って陰極上に樹枝状銅粉を析出（電析）させることができる。特に、本実施の形態においては、電解により得られた粒状等の銅粉をボール等の媒体を用いて機械的に変形加工等することなく、その電解のみによって、平板状の微細銅粒子が集合して樹枝状を形成した樹枝状銅粉を陰極表面に析出させることができる。
【００５８】
より具体的に、電解液としては、例えば、水溶性銅塩と、硫酸と、アミン化合物等の添加剤と、塩化物イオンとを含有するものを用いることができる。
【００５９】
水溶性銅塩は、銅イオンを供給する銅イオン源であり、例えば硫酸銅五水和物等の硫酸銅、塩化銅、硝酸銅等が挙げられるが特に限定されない。また、電解液中での銅イオン濃度としては、１ｇ／Ｌ〜２０ｇ／Ｌ程度、好ましくは２ｇ／Ｌ〜１０ｇ／Ｌ程度とすることができる。
【００６０】
硫酸は、硫酸酸性の電解液とするためのものである。電解液中の硫酸の濃度としては、遊離硫酸濃度として２０ｇ／Ｌ〜３００ｇ／Ｌ程度、好ましくは５０ｇ／Ｌ〜２００ｇ／Ｌ程度とすることができる。この硫酸濃度は、電解液の電導度に影響するため、カソード上に得られる銅粉の均一性に影響する。
【００６１】
添加剤としては、例えばアミン化合物を用いることができる。このアミン化合物が、後述する塩化物イオンと共に、析出する銅粉の形状制御に寄与し、陰極表面に析出させる銅粉を、所定の断面平均厚さの平板状の銅粒子から構成される、主幹とその主幹から分岐した枝とを有する樹枝状銅粉とすることができる。
【００６２】
アミン化合物としては、１種単独で添加してもよく、２種類以上を併用して添加してもよい。また、アミン化合物類の添加量としては、電解液中における濃度が０．１ｍｇ／Ｌ〜５００ｍｇ／Ｌの範囲となる量とすることが好ましく、１ｍｇ／Ｌ〜４００ｍｇ／Ｌの範囲となる量とすることがより好ましい。
【００６３】
具体的に、アミン化合物としては、特に限定されないが、下記（１）式によって表すことができるフェナジン構造を有する化合物を用いることができる。さらに好ましくは、例えば、サフラニン（３，７−ジアミノ−２，８−ジメチル−５−フェニル−５−フェナジニウム・クロリド、Ｃ２０Ｈ１９Ｎ４Ｃｌ、ＣＡＳ番号：４７７−７３−６４）を用いることができる。
【００６４】
【化２】
2017066442.tif 000004
【００６５】
ここで、式（１）中において、Ｒ１、Ｒ２、Ｒ３、Ｒ４、Ｒ６、Ｒ７、Ｒ８、Ｒ９は、それぞれ別個に、水素、ハロゲン、アミノ、ＯＨ、＝Ｏ、ＣＮ、ＳＣＮ、ＳＨ、ＣＯＯＨ、ＣＯＯ塩、ＣＯＯエステル、ＳＯ３Ｈ、ＳＯ３塩、ＳＯ３エステル、ベンゼンスルホン酸、及びＣ１〜Ｃ８アルキルからなる群から選択される基である。また、Ｒ５は、水素、ハロゲン、アミノ、ＯＨ、−Ｏ、ＣＮ、ＳＣＮ、ＳＨ、ＣＯＯＨ、ＣＯＯ塩、ＣＯＯエステル、ＳＯ３Ｈ、ＳＯ３塩、ＳＯ３エステル、ベンゼンスルホン酸、低級アルキル、及びアリールからなる群から選択される基である。また、Ａ−は、ハライドアニオンである。
【００６６】
塩化物イオンとしては、塩酸、塩化ナトリウム等の塩化物イオンを供給する化合物（塩化物イオン源）を電解液中に添加することによって含有させることができる。電解液中に塩化物イオンを含有させることによって、析出する銅粉の形状をより効果的に制御することができる。電解液中の塩化物イオン濃度としては、１ｍｇ／Ｌ〜１０００ｍｇ／Ｌ程度、好ましくは５ｍｇ／Ｌ〜８００ｍｇ／Ｌ程度、より好ましくは１０ｍｇ／Ｌ〜５００ｍｇ／Ｌ程度とすることができる。
【００６７】
本実施の形態に係る樹枝状銅粉の製造方法においては、例えば、上述したような組成の電解液を用いて電解することによって陰極上に樹枝状銅粉を析出生成させて製造する。電解方法としては、公知の方法を用いることができる。例えば、電流密度としては、硫酸酸性の電解液を用いて電解するにあたっては５Ａ／ｄｍ２〜３０Ａ／ｄｍ２の範囲とすることが好ましく、電解液を攪拌しながら通電させる。また、電解液の液温（浴温）としては、例えば２０℃〜６０℃程度とすることができる。
【００６８】
＜３−２．Ｎｉ又はＮｉ合金の被覆方法（Ｎｉコート銅粉の製造）＞
本実施の形態に係る樹枝状Ｎｉコート銅粉１は、上述した電解法により作製した樹枝状銅粉の表面に、例えば、無電解めっき法を用いてＮｉ又はＮｉ合金を被覆することにより製造することができる。
【００６９】
樹枝状銅粉の表面に均一な厚みでＮｉ又はＮｉ合金を被覆するためには、Ｎｉめっきの前に洗浄を行うことが好ましく、樹枝状銅粉を洗浄液中に分散させ、攪拌しながら洗浄を行うことができる。この洗浄処理としては、酸性溶液中で行うのが好ましく、洗浄後には、樹枝状銅粉のろ過、分離と、水洗とを適宜繰り返して、水中に樹枝状銅粉が分散した水スラリーとする。なお、ろ過、分離と、水洗については、公知の方法を用いればよい。
【００７０】
具体的に、無電解めっき法でＮｉコートする場合には、樹枝状銅粉を洗浄した後に得られた銅スラリーに無電解Ｎｉめっき液を加えるか、無電解Ｎｉめっき液中に銅スラリーを加え、均一に撹拌することで樹枝状銅粉の表面にＮｉ又はＮｉ合金をより均一に被覆させることができる。
【００７１】
無電解Ｎｉめっき液としては、特に限定されない。無電解Ｎｉめっき液は、めっき液中のＮｉイオンを還元剤によって還元してＮｉ被覆を行うものであり、還元剤の種類としては、次亜リン酸塩、ホウ水素化合物、及びヒドラジン化合物が挙げられる。
【００７２】
具体的には、次亜リン酸塩としては、例えば、次亜リン酸カリウム、次亜リン酸ナトリウム等の次亜リン酸塩、亜リン酸カリウム、亜リン酸ナトリウム等の亜リン酸塩が挙げられる。
【００７３】
また、ホウ水素化合物としては、例えば、ジメチルヘキサボラン、ジメチルアミンボラン（ＤＭＡＢ）、ジエチルアミンボラン、モルホリンボラン、ピリジンアミンボラン、ピペリジンボラン、エチレンジアミンボラン、エチレンジアミンビスボラン、ｔ−ブチルアミンボラン、イミダゾールボラン、メトキシエチルアミンボラン、及びホウ水素化ナトリウム等が挙げられる。
【００７４】
また、ヒドラジン化合物としては、ヒドラジン及びその水和物や、例えば硫酸ヒドラジン、塩酸ヒドラジン等のヒドラジン塩や、ピラゾール類、トリアゾール類、ヒドラジド類等のヒドラジン誘導体等を用いることができる。これらのヒドラジン誘導体の中で、ピラゾール類としては、ピラゾールの他に、３，５−ジメチルピラゾール、３−メチル−５−ピラゾロン等のピラゾール誘導体を用いることができる。また、トリアゾール類としては、４−アミノ−１，２，４−トリアゾール、１，２，３−トリアゾール等を用いることができる。また、ヒドラジド類としては、アジピン酸ヒドラジド、マレイン酸ヒドラジド、カルボヒドラジド等を用いることができる。また、ヒドラジン類としては、特に、硫酸ヒドラジン、塩酸ヒドラジン、アジピン酸ヒドラジド、マレイン酸ヒドラジド、カルボヒドラジド等を用いることができる。
【００７５】
ニッケル源としては、硫酸ニッケル、塩化ニッケル、酢酸ニッケル、スルファミン酸ニッケル等のニッケル塩が挙げられる。
【００７６】
また、めっき液には、錯化剤、ｐＨ緩衝剤、ｐＨ調整剤を含有させることができる。
【００７７】
具体的に、錯化剤としては、公知の錯化剤を使用することができる。例えば、グリシン等のアミノ酸、クエン酸ナトリウムやクエン酸アンモニウム等のクエン酸塩、乳酸、シュウ酸、マロン酸、リンゴ酸、酒石酸、アスパラギン酸、グルタミン酸、グルコン酸等のナトリウム塩又はアンモニウム塩、アンモニア等が挙げられる。
【００７８】
ｐＨ緩衝剤としては、公知の錯化剤を使用することができる。例えば、塩化アンモニウム、硫酸アンモニウム、ホウ酸、酢酸ナトリウム等が挙げられる。
【００７９】
ｐＨ調整剤としては、公知の錯化剤を使用することができる。例えば、酸やアルカリの化合物を使用することができ、例えば、アンモニア、水酸化ナトリウム等のアルカリ金属の水酸化物，炭酸ニッケル、硫酸、塩酸等が挙げられる。なお、アンモニアを用いる場合、アンモニア水として供給することができる。
【００８０】
また、さらに必要に応じて、消泡剤や分散剤を使用してもよい。
【００８１】
さらに、めっき液の浸透性を向上させるために、界面活性剤を含有させることができる。界面活性剤としては、ノニオン性、カチオン性、アニオン性、両性等の界面活性剤のいずれを用いることができ、１種単独又は２種以上併せて用いることができる。
【００８２】
ここで、無電解めっきによるＮｉコートでは、無電解Ｎｉめっき液中の還元剤である次亜リン酸浴塩、ホウ水素化合物、及びヒドラジン化合物によって析出するＮｉ被膜が異なる。具体的に、還元剤として次亜リン酸浴塩を用いた場合、還元反応中にリンが被膜中に含有されるため、Ｎｉ−Ｐ合金被膜が形成される。また、還元剤としてホウ水素化合物を用いた場合、還元反応中にボロンが被膜中に含有されるため、Ｎｉ−Ｂ合金被膜が形成される。また、還元剤としてヒドラジン化合物を用いた場合は、不純物の少ない高純度なＮｉ被膜が形成される。
【００８３】
さらに、形成するＮｉ被膜中にその他の元素が含有されるようにすることで、すなわち、銅粉表面にＮｉ合金の被膜を形成させることで、そのＮｉコート銅粉を用いて、耐熱性、耐食性にも優れた導電性ペースト等を実現することができる。
【００８４】
具体的に、Ｎｉ被膜中に含有させる元素としては、つまりＮｉ合金を構成するＮｉ以外の元素としては、周期表の第６族から第１４族の元素が挙げられ、その中でも、亜鉛、パラジウム、コバルト、ロジウム、鉄、白金、イリジウム、タングステン、モリブデン、クロム、及びスズ等が挙げられる。特に、亜鉛、コバルト、タングステン、モリブデン、パラジウム、白金、及びスズから選ばれる１種類以上の元素が好ましく、これらの元素を含有するＮｉ合金とすることで導電性の優れたＮｉ合金被膜を形成することができる。
【００８５】
これらＮｉ合金を構成する元素の含有量は、導電性や分散性の観点から、Ｎｉ合金の質量１００％に対して０．１質量％〜２０質量％であることが好ましく、１質量％〜１５質量％であることがより好ましく、２質量％〜１０質量％であることがさらに好ましい。なお、上述した還元剤の種類によってそれぞれ形成されるＮｉ−Ｐ合金やＮｉ−Ｂ合金についても、そのリンやボロンの含有量は、同じくＮｉ合金被膜の質量１００％に対して０．１質量％〜２０質量％であることが好ましく、１質量％〜１５質量％であることがより好ましく、２質量％〜１０質量％であることがさらに好ましい。
【００８６】
Ｎｉ合金としたときにＮｉ以外の元素の含有量が多くなりすぎると、導電性が低下する原因となることから２０質量％以下とすることが好ましい。一方で、含有量が０．１質量％未満では、それらの元素をＮｉと共に含有させてＮｉ合金としても耐熱性や耐食性を向上させる効果が十分に得られない。なお、Ｎｉ合金中の元素の含有量は、例えば高周波誘導結合プラズマ（ＩＣＰ）発光分光分析法により、Ｎｉコート銅粉を構成する各元素の含有量を換算することによって測定できる。また、エネルギー分散型Ｘ線分光（ＥＤＸ）法やオージェ電子分光（ＡＥＳ）法によって、Ｎｉコート銅粉の断面等からＮｉ合金被膜中の各元素の定量分析することもできる。
【００８７】
Ｎｉ合金の被膜を形成する方法としては、上述した無電解Ｎｉめっき液にコバルト、亜鉛、タングステン、モリブデン、パラジウム、白金、及びスズ等のイオンを添加し、そのめっき液を用いた無電解めっきにより形成することができる。コバルト、亜鉛、タングステン、モリブデン、パラジウム、白金、及びスズ等のイオン源としては、可溶性となるそれぞれの金属塩であれば特に限定されない。
【００８８】
具体的に、コバルトイオン源としては、コバルト化合物としてめっき液に可溶性のものであって、所定の濃度の水溶液が得られるものであれば特に限定されずに使用できる。例えば、硫酸コバルト、塩化コバルト、スルファミン酸コバルト等が挙げられる。これらのコバルト化合物は、１種単独又は２種以上を混合して用いることができる。
【００８９】
亜鉛イオン源としては、亜鉛化合物としてめっき液に可溶性のものであって、所定の濃度の水溶液が得られるものであれば特に限定されずに使用できる。例えば、塩化亜鉛、スルファミン酸亜鉛、硫酸亜鉛、酢酸亜鉛等が挙げられる。これらの亜鉛化合物は、１種単独又は２種以上を混合して用いることができる。
【００９０】
タングステンイオン源としては、タングステン化合物としてめっき液に可溶性のものであって、所定の濃度の水溶液が得られるものであれば特に限定されずに使用できる。例えば、タングステン酸ナトリウム、タングステン酸カリウム、タングステン酸アンモニウム等が挙げられる。これらのタングステン化合物は、１種単独又は２種以上を混合して用いることができる。
【００９１】
モリブデンイオン源としては、モリブデン化合物としてめっき液に可溶性のものであって、所定の濃度の水溶液が得られるものであれば特に限定されずに使用できる。例えば、三酸化モリブデン、モリブデン酸ナトリウム、モリブデン酸二アンモニウム、モリブデン酸カルシウム、モリブデン酸、リンモリブデン酸、モリブデン酸グルコン酸錯体が挙げられる。これらのモリブデン化合物は、１種単独又は２種以上を混合して用いることができる。
【００９２】
パラジウムイオン源としては、パラジウム化合物としてめっき液に可溶性のものであって、所定の濃度の水溶液が得られるものであれば特に限定されずに使用できる。例えば、硫酸パラジウム、塩化パラジウム、酢酸パラジウム、ジクロロジエチンレジアミンパラジウム、テトラアンミンパラジウムジクロライド等の水溶性パラジウム化合物を用いることができる。また、パラジウム化合物として、パラジウムを溶液化した、いわゆるパラジウム溶液を使用することもできる。パラジウム溶液としては、例えば、ジクロロジエチレンジアミンパラジウム溶液やテトラアンミンパラジウムジクロライド溶液等を使用することができる。これらのパラジウム化合物は、１種単独又は２種以上を混合して用いることができる。
【００９３】
白金イオン源としては、白金化合物としてめっき液に可溶性のものであって、所定の濃度の水溶液が得られるものであれば特に限定されずに使用できる。例えば、塩化白金、塩化白金酸、塩化白金酸塩、水酸化白金酸、水酸化白金酸塩、ジニトロジアンミン白金錯塩、ジニトロスルフィト白金錯塩、テトラアンミン白金錯塩、ヘキサアンミン白金錯塩が挙げられる。白金化合物は、１種単独又は２種以上混合して用いることができる。
【００９４】
スズイオン源としては、スズ化合物としてめっき液に可溶性のものであって、所定の濃度の水溶液が得られるものであれば特に限定されずに使用できる。例えば、塩化第一スズ、塩化第二スズ、硫酸第一スズ、硫酸第二スズ、ピロ燐酸スズ等のスズの無機酸塩やクエン酸第一スズ、クエン酸第二スズ、シュウ酸第一スズ、シュウ酸第二スズ等のスズのカルボン酸塩やメタンスルホン酸スズ、１−エタンスルホン酸スズ、２−エタンスルホン酸スズ、１−プロパンスルホン酸スズ、３−プロパンスルホン酸スズ等のスズのアルカンスルホン酸塩やメタノールスルホン酸スズ、ヒドロキシエタン−１−スルホン酸スズ、１−ヒドロキシプロパン−１−スルホン酸スズ、ヒドロキシエタン−２−スルホン酸スズ、１−ヒドロキシプロパン−３−スルホン酸スズ等のアルカノールスルホン酸塩、水酸化第一スズ、水酸化第二スズ等のスズの水酸化物、メタスズ酸等が挙げられる。
【００９５】
なお、Ｎｉ合金被膜を形成する方法としては、上述した無電解めっき法による方法に限定されない。例えば、Ｎｉを被覆する前の樹枝状銅粉中にＮｉ合金を構成するＮｉ以外の元素を含有させておき、Ｎｉのみからなる被膜（Ｎｉ被膜）を形成させた後に、あらかじめ銅粉に含有させておいた元素をそのＮｉ被膜に拡散させることによって、Ｎｉ合金被膜を形成させることもできる。
【００９６】
≪４．導電性ペースト、電磁波シールド用導電性塗料、導電性シートの用途≫
本実施の形態に係る樹枝状Ｎｉコート銅粉１は、上述したように、直線的に成長した主幹と、その主幹から分岐した複数の枝を有する樹枝状の形状をなし、断面平均厚さが０．２μｍ〜５．０μｍのＮｉ被覆された平板状の銅粒子が集合して構成され、平均粒子径（Ｄ５０）が１．０μｍ〜１００μｍである。
【００９７】
このような樹枝状Ｎｉコート銅粉１では、樹枝状の形状であることにより表面積が大きくなり、成形性や焼結性が優れたものとなり、またその主幹及び枝が所定の平板状の銅粒子から構成されていることにより、接点の数を多く確保することができ、優れた導電性を発揮する。
【００９８】
また、このような所定の構造を有する樹枝状Ｎｉコート銅粉１によれば、銅ペースト等とした場合であっても、凝集を抑制することができ、樹脂中に均一に分散させることが可能となり、またペーストの粘度上昇等による印刷性不良等の発生を抑制することができる。したがって、樹枝状Ｎｉコート銅粉１は、導電性ペーストや導電塗料等の用途に好適に用いることができる。
【００９９】
例えば導電性ペースト（銅ペースト）としては、本実施の形態に係る樹枝状Ｎｉコート銅粉１を金属フィラーとして含み、バインダ樹脂、溶剤、さらに必要に応じて硬化剤や酸化防止剤、カップリング剤、腐食防止剤等の添加剤と混練することによって作製することができる。
【０１００】
具体的に、バインダ樹脂としては、特に限定されないが、エポキシ樹脂、フェノール樹脂等を用いることができる。また、溶剤としては、エチレングリコール、ジエチレングリコール、トリエチレングリコール、グリセリン、ターピネオール等の有機溶剤を用いることができる。また、その有機溶剤の添加量としては、特に限定されないが、スクリーン印刷やディスペンサー等の導電膜形成方法に適した粘度となるように、樹枝状Ｎｉコート銅粉１の粒度を考慮して添加量を調整することができる。
【０１０１】
さらに、粘度調整のために他の樹脂成分を添加することもできる。例えば、エチルセルロースに代表されるセルロース系樹脂等が挙げられ、ターピネオール等の有機溶剤に溶解した有機ビヒクルとして添加することができる。なお、その樹脂成分の添加量としては、焼結性を阻害しない程度に抑える必要があり、好ましくは全体の５質量％以下とする。
【０１０２】
また、添加剤としては、焼成後の導電性を改善するために酸化防止剤等を添加することができる。酸化防止剤としては、特に限定されないが、例えばヒドロキシカルボン酸等を挙げることができる。より具体的には、クエン酸、リンゴ酸、酒石酸、乳酸等のヒドロキシカルボン酸が好ましく、Ｎｉ又はＮｉ合金を被覆した銅への吸着力が高いクエン酸又はリンゴ酸が特に好ましい。酸化防止剤の添加量としては、酸化防止効果やペーストの粘度等を考慮して、例えば１質量％〜１５質量％程度とすることができる。
【０１０３】
また、硬化剤についても、従来使用されている２エチル４メチルイミダゾール等を使用することができる。さらに、腐食抑制剤についても、従来使用されているベンゾチアゾール、ベンゾイミダゾール等を使用することができる。
【０１０４】
また、本実施の形態に係る樹枝状Ｎｉコート銅粉１を導電性ペースト用の金属フィラーとして利用する場合、他の形状の銅粉やＮｉコート銅粉、さらにニッケルや銀、錫等の導電性を有する金属フィラーと混合させて用いることができる。このとき、銅粉全量のうち樹枝状Ｎｉコート銅粉１の割合としては、２０質量％以上であることが好ましく、３０質量％以上であることがより好ましく、４０質量％以上であることがさらに好ましい。このように、金属フィラーとして用いる場合に、銅粉として樹枝状Ｎｉコート銅粉１と共に他の形状の銅粉を混合させることで、その樹枝状Ｎｉコート銅粉１の隙間に他の形状の銅粉が充填されるようになり、このことにより、導電性を確保するための接点をより多く確保できる。またその結果として、樹枝状Ｎｉコート銅粉１と他の形状の銅粉のトータルの投入量を少なくすることも可能となる。
【０１０５】
なお、金属フィラーとして用いられる銅粉全量のうち、樹枝状Ｎｉコート銅粉１が２０質量％未満であると、その樹枝状Ｎｉコート銅粉１同士の接点が減少し、他の形状の銅粉と混合させることによる接点の増加を加味しても、金属フィラーとしては導電性が低下してしまう。
【０１０６】
他の金属フィラーとしては、銅粉だけでなく、銀、ニッケル等の導電性の良好な金属粉を利用することができ、導電性がより高い銀や銅が好ましい。また、単一な金属である必要は無く、例えば銅に銀やニッケルを被覆したものでもよい。さらに、その形状についても、特に限定されず、樹枝状や粒状、フレーク状等が利用可能であり、導電性を確保するためには金属フィラー同士の接点を確保する必要がある。例えば、フレーク形状の金属粉では、樹枝状Ｎｉコート銅粉のフレーク形状同士で接点を確保する方法や、粒状の金属粉では、樹枝状Ｎｉコート銅粉の隙間に粒状の金属フィラーを充填することで接点を確保することができるため、導電性ペースト等で使用する樹脂の種類や粘度によって使用する形状を選択することができる。
【０１０７】
また、上述した金属フィラーを利用して作製した導電性ペーストを用い、各種の電気回路を形成することができる。この場合においても、特に限定された条件での使用に限られるものではなく、従来行われている回路パターン形成法等を利用することができる。例えば、その金属フィラーを利用して作製した導電性ペーストを、焼成基板あるいは未焼成基板に塗布又は印刷し、加熱した後に、必要に応じて加圧して硬化して焼き付けることでプリント配線板や各種電子部品の電気回路や外部電極等を形成することができる。
【０１０８】
また、電磁波シールド用材料として、上述した金属フィラーを利用する場合においても、特に限定された条件での使用に限られず、一般的な方法、例えばその金属フィラーを樹脂と混合して使用することができる。
【０１０９】
例えば、上述した金属フィラーを利用して電磁波シールド用導電性塗料とする場合においては、一般的な方法、例えばその金属フィラーを樹脂及び溶剤と混合し、さらに必要に応じて酸化防止剤、増粘剤、沈降防止剤等と混合して混練することで導電性塗料とすることができる。このときに使用するバインダ樹脂及び溶剤としては、特に限定されるものではなく、従来用いられているものを使用することができる。
【０１１０】
具体的に、バインダ樹脂としては、塩化ビニル樹脂、酢酸ビニル樹脂、アクリル樹脂、ポリエステル樹脂、フッ素樹脂、シリコン樹脂やフェノール樹脂等を使用することができる。また、溶剤についても、従来使用されている、イソプロパノール等のアルコール類、トルエン等の芳香族炭化水素類、酢酸メチル等のエステル類、メチルエチルケトン等のケトン類等を使用することができる。また、酸化防止剤についても、従来使用されている、脂肪酸アミド、高級脂肪酸アミン、フェニレンジアミン誘導体、チタネート系カップリング剤等を使用することができる。
【０１１１】
また、金属フィラーを利用して電磁波シールド用導電性シートとする場合においても、電磁波シールド用導電性シートの電磁波シールド層を形成するための樹脂としては、特に限定されるものではなく、従来使用されているものを使用することができる。例えば、塩化ビニル樹脂、酢酸ビニル樹脂、塩化ビニリデン樹脂、アクリル樹脂、ポリウレタン樹脂、ポリエステル樹脂、オレフィン樹脂、塩素化オレフィン樹脂、ポリビニルアルコール系樹脂、アルキッド樹脂、フェノール樹脂等の各種重合体及び共重合体からなる熱可塑性樹脂、熱硬化性樹脂、放射線硬化型樹脂等を適宜使用することができる。
【０１１２】
電磁波シールド材の製造方法として、特に限定されないが、例えば、金属フィラーと樹脂とを溶媒に分散又は溶解した塗料を、基材上に塗布又は印刷することによって電磁波シールド層を形成し、表面が固化する程度に乾燥することによって製造することができる。また、導電性シートの導電性接着剤層において、本実施の形態に係る樹枝状Ｎｉコート銅粉１を含有する金属フィラーを利用することもできる。
【実施例】
【０１１３】
以下、本発明の実施例を比較例と共に示してさらに具体的に説明するが、本発明は以下の実施例に何ら限定されるものではない。
【０１１４】
≪評価方法≫
下記の実施例、比較例において、以下の方法により、形状の観察、平均粒子径の測定、導電性ペーストの比抵抗測定、電磁波シールド特性評価を行った。
【０１１５】
（形状の観察）
走査型電子顕微鏡（日本電子株式会社製，ＪＳＭ−７１００Ｆ型）により、所定の倍率の視野で任意に２０視野を観察し、その視野内に含まれる銅粉の外観を観察した。
【０１１６】
（平均粒子径の測定）
得られたＮｉコート銅粉の平均粒子径（Ｄ５０）については、レーザー回折・散乱法粒度分布測定器（日機装株式会社製，ＨＲＡ９３２０  Ｘ−１００）を用いて測定した。
【０１１７】
（比抵抗値測定）
被膜の比抵抗値については、低抵抗率計（三菱化学株式会社製，Ｌｏｒｅｓｔａ−ＧＰ  ＭＣＰ−Ｔ６００）を用いて四端子法によりシート抵抗値を測定し、一方で、表面粗さ形状測定器（東京精密株式会社製、ＳＵＲＦＣＯＭ１３０Ａ）により被膜の膜厚を測定して、シート抵抗値を膜厚で除することによって求めた。
【０１１８】
（電磁波シールド特性）
電磁波シールド特性の評価は、各実施例及び比較例にて得られた試料について、周波数１ＧＨｚの電磁波を用いて、その減衰率を測定して評価した。具体的には、樹枝状Ｎｉコート銅粉を使用していない比較例３の場合のレベルを『△』として、その比較例３のレベルよりも悪い場合を『×』とし、その比較例３のレベルよりも良好な場合を『○』とし、さらに優れている場合を『◎』として評価した。
【０１１９】
また、電磁波シールドの可撓性についても評価するために、作製した電磁波シールドを折り曲げて電磁波シールド特性が変化するか否かを確認した。
【０１２０】
≪実施例、比較例≫
［実施例１］
＜電解銅粉の作製＞
容量が１００Ｌの電解槽に、電極面積が２００ｍｍ×２００ｍｍのチタン製の電極板を陰極とし、電極面積が２００ｍｍ×２００ｍｍの銅製の電極板を陽極として用い、その電解槽中に電解液を装入し、これに直流電流を通電して銅粉を陰極板上に析出させた。
【０１２１】
このとき、電解液としては、銅イオン濃度が１０ｇ／Ｌ、硫酸濃度が１２５ｇ／Ｌの組成のものを用いた。また、この電解液に、添加剤としてサフラニン（関東化学株式会社製）を電解液中の濃度として８５ｍｇ／Ｌとなるように添加し、さらに塩酸溶液（和光純薬工業株式会社製）を電解液中の塩化物イオン（塩素イオン）濃度として５５ｍｇ／Ｌとなるように添加した。
【０１２２】
そして、上述のように濃度調整した電解液を、定量ポンプを用いて１５Ｌ／ｍｉｎの流量で循環しながら、温度を２５℃に維持した条件で、陰極の電流密度が１８Ａ／ｄｍ２になるように通電して陰極板上に銅粉を析出させた。
【０１２３】
陰極板上に析出した電解銅粉を、スクレーパーを用いて機械的に電解槽の槽底に掻き落として回収し、回収した銅粉を純水で洗浄した後、減圧乾燥器に入れて乾燥した。
【０１２４】
こうして得られた銅粉の形状を、上述した走査型電子顕微鏡（ＳＥＭ）による方法で倍率１，０００倍の視野で観察した結果、析出した銅粉は、直線的に成長した主幹と、その主幹から直線的に分岐した複数の枝と、その枝からさらに分岐した枝とを有する、２次元又は３次元の樹枝状形状を呈した樹枝状銅粉であった。
【０１２５】
＜樹枝状Ｎｉコート銅粉の製造（還元剤：次亜リン酸塩）＞
次に、上述した方法で作製した樹枝状銅粉を用いて、無電解Ｎｉめっきによりその銅粉表面にＮｉ被覆を行い、Ｎｉコート銅粉を作製した。なお、還元剤が次亜リン酸塩である無電解Ｎｉめっき液を用いた。
【０１２６】
具体的には、無電解Ｎｉめっき液として、硫酸ニッケル２０ｇ／Ｌ、次亜リン酸ナトリウム２５ｇ／Ｌ、酢酸ナトリウム１０ｇ／Ｌ、クエン酸ナトリウム１０ｇ／Ｌを各濃度で添加し、さらに水酸化ナトリウムを添加してｐＨ５．０に調整しためっき液を５００ｍＬ用意した。
【０１２７】
この無電解Ｎｉめっき液に、上述した方法で作製した樹枝状銅粉１００ｇを水１００ｍＬ中に分散させたスラリーを入れ、２５℃で１０分間撹拌した後、浴温を９０℃まで加熱して６０分間撹拌した。
【０１２８】
反応が終了した後、粉末をろ過、水洗してエタノールを通じて乾燥させたところ、樹枝状銅粉の表面にリン（Ｐ）を含むＮｉ合金が被覆されたＮｉコート銅粉が得られた。そのＮｉコート銅粉を回収してＮｉの含有量を測定したところ、当該Ｎｉコート銅粉全体の質量１００％に対して１３．５質量％であった。また、Ｎｉ合金中に含まれるＰの含有量はＮｉ合金の質量１００％に対して８．２質量％であった。
【０１２９】
また、得られたＮｉコート銅粉をＳＥＭにより倍率５，０００倍の視野で観察した結果、少なくとも９０個数％以上のＮｉコート銅粉は、Ｎｉ被覆する前の樹枝状銅粉の表面に均一にＮｉ合金が被覆された、２次元又は３次元の樹枝状の形状のＮｉコート銅粉であって、直線的に成長した主幹と、その主幹から直線的に分岐した複数の枝と、さらにその枝からさらに分岐した枝とを有する樹枝状形状を呈した樹枝状Ｎｉコート銅粉であった。
【０１３０】
また、その樹枝状Ｎｉコート銅粉の主幹及び枝を構成する銅粒子は、断面厚さが平均で０．４２μｍの平板状の形状であり、この銅粒子により樹枝状の形状に構成されていた。また、その樹枝状Ｎｉコート銅粉の平均粒子径（Ｄ５０）は２５．１μｍであった。
【０１３１】
さらに、得られた樹枝状Ｎｉコート銅粉の嵩密度は０．５３ｇ／ｃｍ３であった。また、ＢＥＴ比表面積は０．８２ｍ２／ｇであった。
【０１３２】
＜導電性ペースト化＞
次に、得られた樹枝状Ｎｉコート銅粉をペースト化して導電性ペーストを作製した。
【０１３３】
すなわち、作製した樹枝状Ｎｉコート銅粉４０ｇに対して、フェノール樹脂（群栄化学株式会社製，ＰＬ−２２１１）２０ｇと、ブチルセロソルブ（関東化学株式会社製，鹿特級）１０ｇを混と合し、小型ニーダー（株式会社日本精機製作所製，ノンバブリングニーダーＮＢＫ−１）を用いて、１２００ｒｐｍ、３分間の混錬を３回繰り返すことによってペースト化した。ペースト化に際しては、銅粉が凝集することなく、樹脂中に均一に分散した。得られた導電ペーストを金属スキージでガラス上に印刷し、大気雰囲気中にて２００℃で３０分間かけて硬化させた。
【０１３４】
硬化により得られた被膜の比抵抗値は、８．８×１０−５Ω・ｃｍであり、優れた導電性を示すことが分かった。
【０１３５】
［実施例２］
＜電解銅粉の作製＞
電解液として、銅イオン濃度が１０ｇ／Ｌ、硫酸濃度が１２５ｇ／Ｌの組成のものを用い、その電解液に、添加剤としてサフラニンを電解液中の濃度として１５０ｍｇ／Ｌとなるように添加し、さらに塩酸溶液を電解液中の塩化物イオン濃度として１００ｍｇ／Ｌとなるように添加したこと以外は、実施例１と同じ条件で電解銅粉（樹枝状銅粉）を陰極板上に析出させた。
【０１３６】
＜樹枝状Ｎｉコート銅粉の作製（還元剤：ホウ水素化合物）＞
次に、得られた樹枝状銅粉１００ｇを用いて、無電解Ｎｉめっきによりその銅粉表面にＮｉ被覆を行い、Ｎｉコート銅粉を作製した。なお、還元剤がホウ水素化合物である無電解Ｎｉめっき液を用いた。
【０１３７】
具体的には、無電解Ｎｉめっき液として、硫酸ニッケル３０ｇ／Ｌ、コハク酸ナトリウム５０ｇ／Ｌ、ホウ酸３０ｇ／Ｌ、塩化アンモニウム３０ｇ／Ｌ、ジメチルアミンボラン４ｇ／Ｌを各濃度で添加し、さらに水酸化ナトリウムを添加してｐＨ６．０に調整しためっき液を５００ｍＬ用意した。
【０１３８】
この無電解Ｎｉめっき液に、上述した方法で作製した樹枝状銅粉１００ｇを水１００ｍＬ中に分散させたスラリーをＮｉめっき液中に入れ、２５℃で１０分間撹拌した後、浴温を６０℃まで加熱して６０分間撹拌した。
【０１３９】
反応が終了した後、粉末をろ過、水洗してエタノールを通じて乾燥させたところ、樹枝状銅粉の表面にＮｉ合金が被覆されたＮｉコート銅粉が得られた。そのＮｉコート銅粉を回収してＮｉの含有量を測定したところ、当該Ｎｉコート銅粉全体の質量１００％に対して１８．８質量％であった。また、Ｎｉ合金中に含まれるボロン（Ｂ）の含有量はＮｉ合金の質量１００％に対して６．４質量％であった。
【０１４０】
また、得られたＮｉコート銅粉をＳＥＭにより倍率５，０００倍の視野で観察した結果、少なくとも９０個数％以上のＮｉコート銅粉は、Ｎｉ被覆する前の樹枝状銅粉の表面に均一にＮｉが被覆された、２次元又は３次元の樹枝状の形状のＮｉコート銅粉であって、直線的に成長した主幹と、その主幹から直線的に分岐した複数の枝と、さらにその枝からさらに分岐した枝とを有する樹枝状形状を呈した樹枝状Ｎｉコート銅粉であった。
【０１４１】
また、その樹枝状Ｎｉコート銅粉の主幹及び枝を構成する銅粒子は、その断面厚さが平均０．２３μｍの平板状の形状であった。また、この樹枝状Ｎｉコート銅粉の平均粒子径（Ｄ５０）は９．４μｍであった。
【０１４２】
さらに、得られた樹枝状Ｎｉコート銅粉銅粉の嵩密度は０．５３ｇ／ｃｍ３であった。また、ＢＥＴ比表面積は１．９４ｍ２／ｇであった。
【０１４３】
＜導電性ペースト化＞
次に、得られた樹枝状Ｎｉコート銅粉をペースト化して導電性ペーストを作製した。
【０１４４】
すなわち、作製した樹枝状Ｎｉコート銅粉４０ｇに対して、フェノール樹脂（群栄化学株式会社製，ＰＬ−２２１１）２０ｇと、ブチルセロソルブ（関東化学株式会社製，鹿特級）１０ｇとを混合し、小型ニーダー（株式会社日本精機製作所製，ノンバブリングニーダーＮＢＫ−１）を用いて、１２００ｒｐｍ、３分間の混錬を３回繰り返すことによってペースト化した。ペースト化に際しては、銅粉が凝集することなく、樹脂中に均一に分散した。得られた導電ペーストを金属スキージでガラス上に印刷し、大気雰囲気中にて２００℃で３０分間かけて硬化させた。
【０１４５】
硬化により得られた被膜の比抵抗値は、８．４×１０−５Ω・ｃｍであり、優れた導電性を示すことが分かった。
【０１４６】
［実施例３］
＜樹枝状Ｎｉコート銅粉の製造（還元剤：ヒドラジン化合物）＞
実施例２で得られた樹枝状銅粉１００ｇを用いて、無電解Ｎｉめっきによりその銅粉表面にＮｉ被覆を行い、Ｎｉコート銅粉を作製した。なお、還元剤をヒドラジン化合物とした無電解Ｎｉめっきを行った。
【０１４７】
具体的に、実施例２で得られた樹枝状銅粉１００ｇを水５００ｍＬ中に分散させたスラリーに酢酸ニッケルを濃度１２．４ｇ／Ｌとなるよう添加し、ヒドラジン一水和物８０質量％水溶液６ｇをその浴中に６０分間にわたり徐々に撹拌しながら滴下した。このとき、浴温は６０℃になるように管理した。
【０１４８】
反応が終了した後、粉末をろ過、水洗してエタノールを通じて乾燥させたところ、樹枝状銅粉の表面にＮｉが被覆されたＮｉコート銅粉が得られた。そのＮｉコート銅粉を回収してＮｉの含有量を測定したところ、当該Ｎｉコート銅粉全体の質量１００％に対して７．６質量％であった。
【０１４９】
また、得られたＮｉコート銅粉をＳＥＭにより倍率５，０００倍の視野で観察した結果、少なくとも９０個数％以上のＮｉコート銅粉は、Ｎｉ被覆する前の樹枝状銅粉の表面に均一にＮｉが被覆された、２次元又は３次元の樹枝状の形状の樹枝状Ｎｉコート銅粉であって、直線的に成長した主幹と、その主幹から直線的に分岐した複数の枝と、さらにその枝からさらに分岐した枝とを有する樹枝状形状を呈した樹枝状Ｎｉコート銅粉であった。
【０１５０】
また、その樹枝状Ｎｉコート銅粉の主幹及び枝を構成する銅粒子は、その断面厚さが平均０．２３μｍの平板状の形状であった。また、この樹枝状Ｎｉコート銅粉の平均粒子径（Ｄ５０）は９．６μｍであった。
【０１５１】
また、得られた樹枝状Ｎｉコート銅粉の嵩密度は０．５２ｇ／ｃｍ３であった。また、ＢＥＴ比表面積は１．９８ｍ２／ｇであった。
【０１５２】
＜導電性ペースト化＞
次に、得られた樹枝状Ｎｉコート銅粉をペースト化して導電性ペーストを作製した。
【０１５３】
すなわち、作製した樹枝状Ｎｉコート銅粉４０ｇに対して、フェノール樹脂（群栄化学株式会社製，ＰＬ−２２１１）２０ｇと、ブチルセロソルブ（関東化学株式会社製，鹿特級）１０ｇとを混合し、小型ニーダー（株式会社日本精機製作所製，ノンバブリングニーダーＮＢＫ−１）を用いて、１２００ｒｐｍ、３分間の混錬を３回繰り返すことによってペースト化した。ペースト化に際しては、銅粉が凝集することなく、樹脂中に均一に分散した。得られた導電ペーストを金属スキージでガラス上に印刷し、大気雰囲気中にて２００℃で３０分間かけて硬化させた。
【０１５４】
硬化により得られた被膜の比抵抗値は、６．２×１０−５Ω・ｃｍであり、優れた導電性を示すことが分かった。
【０１５５】
［実施例４〜１０］
＜樹枝状Ｎｉコート銅粉の製造（Ｎｉ合金）＞
実施例２で得られた樹枝状銅粉１００ｇを用いて、無電解めっきによりその銅粉表面にＮｉ合金被覆を行った。
【０１５６】
合金用無電解Ｎｉめっき液としては、実施例２で得られた樹枝状銅粉１００ｇを水５００ｍＬ中に分散させたスラリーに酢酸ニッケルを濃度１２．４ｇ／Ｌとなるよう添加し、ヒドラジン３．２ｇをその浴中に６０分間にわたり徐々に撹拌しながら滴下した。なお、浴温は６０℃になるように管理した。
【０１５７】
このとき、それぞれ所望とするＮｉ合金被膜が形成されるように、それぞれの金属化合物を銅粉スラリーと酢酸ニッケルを含む浴中に添加し、さらにヒドラジンを徐々に添加した。金属化合物としては、実施例４では、タングステン酸ナトリウムを１．５ｇ添加してＮｉ−Ｗ合金被膜を形成させた。また、実施例５では、硫酸コバルトを２ｇ添加してＮｉ−Ｃｏ合金被膜を形成させた。また、実施例６では、硫酸亜鉛七水和物とクエン酸ナトリウムとをそれぞれ４ｇずつ添加してＮｉ−Ｚｎ合金被膜を形成させた。また、実施例７では、塩化パラジウムを２ｇ添加してＮｉ−Ｐｄ合金被膜を形成させた。また、実施例８では、テトラクロロ白金酸カリウム２ｇとグリシン１ｇとをそれぞれ添加してＮｉ−Ｐｔ合金被膜を形成させた。また、実施例９では、モリブデン酸ナトリウムとクエン酸三ナトリウムとをそれぞれ１ｇずつ添加してＮｉ−Ｍｏ合金被膜を形成させた。また、実施例１０では、スズ酸ナトリウムを１ｇ添加してＮｉ−Ｓｎ合金被膜を形成させた。
【０１５８】
それぞれ反応が終了した後、粉末をろ過、水洗してエタノールを通じて乾燥させたところ、樹枝状銅粉の表面にＮｉが被覆されたＮｉコート銅粉が得られた。そのＮｉコート銅粉を回収してＮｉ合金被覆量を測定した。表１に、当該Ｎｉコート銅粉全体の質量１００％に対するＮｉの含有量、及びＮｉ合金の質量１００％に対してＮｉ合金となる元素の含有量を測定した結果を示す。
【０１５９】
また、得られたＮｉコート銅粉のそれぞれをＳＥＭにより倍率５，０００倍の視野で観察した結果、いずれも、少なくとも９０個数％以上のＮｉコート銅粉は、Ｎｉ被覆する前の樹枝状銅粉の表面に均一にＮｉが被覆された、２次元又は３次元の樹枝状の形状の樹枝状Ｎｉコート銅粉であって、直線的に成長した主幹と、その主幹から直線的に分岐した複数の枝と、さらにその枝からさらに分岐した枝とを有する樹枝状形状を呈した樹枝状Ｎｉコート銅粉であった。
【０１６０】
また、これら樹枝状Ｎｉコート銅粉について、その平均粒子径（Ｄ５０）、嵩密度、ＢＥＴ比表面積を測定した。表１に、これらの測定結果をまとめて示す。
【０１６１】
＜導電性ペースト化＞
次に、得られた各樹枝状Ｎｉコート銅粉をペースト化して導電性ペーストを作製した。
【０１６２】
すなわち、作製した樹枝状Ｎｉコート銅粉４０ｇに対して、フェノール樹脂（群栄化学株式会社製，ＰＬ−２２１１）２０ｇと、ブチルセロソルブ（関東化学株式会社製，鹿特級）１０ｇとを混合し、小型ニーダー（株式会社日本精機製作所製，ノンバブリングニーダーＮＢＫ−１）を用いて、１２００ｒｐｍ、３分間の混錬を３回繰り返すことによってペースト化した。ペースト化に際しては、銅粉が凝集することなく、樹脂中に均一に分散した。得られた導電ペーストを金属スキージでガラス上に印刷し、大気雰囲気中にて２００℃で３０分間かけて硬化させた。
【０１６３】
表１に、硬化により得られた被膜の比抵抗値を測定した結果を示す。表１に示すように、いずれの被膜も優れた導電性を示すことが分かった。
【０１６４】
［実施例１１］
＜樹枝状Ｎｉコート銅粉の製造（次亜リン酸塩＋タングステン化合物）＞
実施例１１では、実施例１にて作製した樹枝状銅粉１００ｇを用いて、無電解めっきによりその銅粉表面にＮｉ合金被覆を行った。
【０１６５】
無電解Ｎｉめっき液としては、実施例１と同じ還元剤として次亜リン酸塩を含むめっき液を用い、このめっき液中にＮｉ以外の金属を添加してＮｉ合金を作製した。
【０１６６】
具体的には、無電解Ｎｉめっき液として、硫酸ニッケル２０ｇ／Ｌ、次亜リン酸ナトリウム２５ｇ／Ｌ、酢酸ナトリウム１０ｇ／Ｌ、クエン酸ナトリウム１０ｇ／Ｌを各濃度で添加しためっき液に、さらにタングステン酸ナトリウムを１．５ｇ添加し、水酸化ナトリウムを添加してｐＨ５．０に調整しためっき液を５００ｍＬ用意した。
【０１６７】
この無電解Ｎｉめっき液に、実施例１にて作製した樹枝状銅粉１００ｇを水１００ｍＬ中に分散させたスラリーを入れ、２５℃で１０分間撹拌した後、浴温を９０℃まで加熱して６０分間撹拌した。
【０１６８】
反応が終了した後、粉末をろ過、水洗してエタノールを通じて乾燥させたところ、Ｎｉ−Ｗ−Ｐ合金が被覆されたＮｉコート銅粉が得られた。そのＮｉコート銅粉を回収してＮｉの含有量を測定したところ、当該Ｎｉコート銅粉全体の質量１００％に対して１２．４質量％であった。また、Ｎｉ合金中に含まれるＰの含有量はＮｉ合金の質量１００％に対して７．４質量％であった。また、Ｎｉ合金中に含まれるＷの含有量はＮｉ合金の質量１００％に対して５．４質量％であった。
【０１６９】
得られたＮｉコート銅粉をＳＥＭにより倍率５，０００倍の視野で観察した結果、少なくとも９０個数％以上のＮｉコート銅粉は、Ｎｉ被覆する前の樹枝状銅粉の表面に均一にＮｉ合金が被覆された、２次元又は３次元の樹枝状の形状の樹枝状Ｎｉコート銅粉であって、直線的に成長した主幹と、その主幹から直線的に分岐した複数の枝と、さらにその枝からさらに分岐した枝とを有する樹枝状形状を呈した樹枝状Ｎｉコート銅粉であった。
【０１７０】
また、その樹枝状Ｎｉコート銅粉の主幹及び枝を構成する銅粒子は、断面厚さが平均で０．４３μｍの平板状の形状であり、この銅粒子により樹枝状の形状に構成されていた。また、その樹枝状Ｎｉコート銅粉の平均粒子径（Ｄ５０）は２５．６μｍであった。
【０１７１】
また、得られた樹枝状Ｎｉコート銅粉の嵩密度は１．８７ｇ／ｃｍ３であった。また、ＢＥＴ比表面積は０．８８ｍ２／ｇであった。
【０１７２】
＜導電性ペースト化＞
次に、得られた各樹枝状Ｎｉコート銅粉をペースト化して導電性ペーストを作製した。
【０１７３】
すなわち、作製した樹枝状Ｎｉコート銅粉１０ｇと、球状の形状を呈した球状Ｎｉコート銅粉３０ｇとに対して、フェノール樹脂（群栄化学株式会社製，ＰＬ−２２１１）２０ｇと、ブチルセロソルブ（関東化学株式会社製，鹿特級）１０ｇとを混合し、小型ニーダー（株式会社日本精機製作所製，ノンバブリングニーダーＮＢＫ−１）を用いて、１２００ｒｐｍ、３分間の混錬を３回繰り返すことによってペースト化した。ペースト化に際しては、銅粉が凝集することなく、樹脂中に均一に分散した。得られた導電ペーストを金属スキージでガラス上に印刷し、大気雰囲気中にて２００℃で３０分間かけて硬化させた。
【０１７４】
硬化により得られた被膜の比抵抗値は、９．８×１０−５Ω・ｃｍであり、優れた導電性を示すことが分かった。
【０１７５】
［実施例１２］
＜電解銅粉の作製＞
電解液として、銅イオン濃度が５ｇ／Ｌ、硫酸濃度が１５０ｇ／Ｌの組成のものを用い、その電解液に、添加剤としてサフラニンを電解液中の濃度として１００ｍｇ／Ｌとなるように添加し、さらに塩酸溶液を電解液中の塩化物イオン濃度として１０ｍｇ／Ｌとなるように添加したこと以外は、実施例１と同じ条件で電解銅粉（樹枝状銅粉）を陰極板上に析出させた。
【０１７６】
＜樹枝状Ｎｉコート銅粉の製造（還元剤：次亜リン酸塩）＞
次に、上述した方法で作製した樹枝状銅粉を用い、樹枝状銅粉の表面に実施例１と同じ条件でＮｉ−Ｐ合金被膜を形成させた。
【０１７７】
反応が終了した後、粉末をろ過、水洗してエタノールを通じて乾燥させたところ、樹枝状銅粉の表面にＰを含むＮｉ合金が被覆されたＮｉコート銅粉が得られた。そのＮｉコート銅粉を回収してＮｉの含有量を測定したところ、当該Ｎｉコート銅粉全体の質量１００％に対して１３．１質量％であった。また、Ｎｉ合金中に含まれるＰの含有量はＮｉ合金の質量１００％に対して８．６質量％であった。
【０１７８】
また、得られた樹枝状Ｎｉコート銅粉をＳＥＭにより倍率５，０００倍の視野で観察した結果、少なくとも９０個数％以上のＮｉコート銅粉は、Ｎｉ被覆する前の樹枝状銅粉の表面に均一にＮｉが被覆された、２次元又は３次元の樹枝状の形状のＮｉコート銅粉であって、直線的に成長した主幹と、その主幹から直線的に分岐した複数の枝と、さらにその枝からさらに分岐した枝とを有する樹枝状形状を呈した樹枝状Ｎｉコート銅粉であった。
【０１７９】
また、その樹枝状Ｎｉコート銅粉の主幹及び枝を構成する銅粒子は、断面厚さが平均で３．７μｍの平板状の形状であり、この銅粒子により樹枝状の形状に構成されていた。また、その樹枝状Ｎｉコート銅粉の平均粒子径（Ｄ５０）は６１．８μｍであった。
【０１８０】
また、得られた樹枝状Ｎｉコート銅粉の嵩密度は３．２ｇ／ｃｍ３であった。また、ＢＥＴ比表面積は１．０２ｍ２／ｇであった。
【０１８１】
＜導電性ペースト化＞
次に、得られた樹枝状Ｎｉコート銅粉をペースト化して導電性ペーストを作製した。
【０１８２】
すなわち、作製した樹枝状Ｎｉコート銅粉４０ｇに対して、フェノール樹脂（群栄化学株式会社製，ＰＬ−２２１１）２０ｇと、ブチルセロソルブ（関東化学株式会社製，鹿特級）１０ｇとを混合し、小型ニーダー（株式会社日本精機製作所製，ノンバブリングニーダーＮＢＫ−１）を用いて、１２００ｒｐｍ、３分間の混錬を３回繰り返すことによってペースト化した。ペースト化に際しては、銅粉が凝集することなく、樹脂中に均一に分散した。得られた導電ペーストを金属スキージでガラス上に印刷し、大気雰囲気中にて２００℃で３０分間かけて硬化させた。
【０１８３】
硬化により得られた被膜の比抵抗値は、９．２×１０−５Ω・ｃｍであり、優れた導電性を示すことが分かった。
【０１８４】
［実施例１３］
実施例１にて作製した樹枝状Ｎｉコート銅粉を樹脂に分散させて電磁波シールド材とした。なお、樹枝状Ｎｉコート銅粉を作製するための樹枝状銅粉の作製、及び、その樹枝状銅粉にＮｉ合金を被覆して樹枝状Ｎｉコート銅粉を作製するまでの条件は、実施例１と同様とし、その樹枝状Ｎｉコート銅粉のＮｉの含有量は、当該樹枝状Ｎｉコート銅粉全体の質量１００％に対して１３．５質量％で、Ｎｉ合金中に含まれるＰの含有量はＮｉ合金の質量１００％に対して８．２質量％である樹枝状Ｎｉコート銅粉を使用した。
【０１８５】
この樹枝状Ｎｉコート銅粉４０ｇに対して、塩化ビニル樹脂１００ｇと、メチルエチルケトン２００ｇとをそれぞれ混合し、小型ニーダーを用いて、１２００ｒｐｍ、３分間の混錬を３回繰り返すことによってペースト化した。ペースト化に際しては、銅粉が凝集することなく、樹脂中に均一に分散した。これを１００μｍの厚さの透明ポリエチレンテレフタレートシートからなる基材の上にメイヤーバーを用いて塗布・乾燥し、厚さ２５μｍの電磁波シールド層を形成した。
【０１８６】
電磁波シールド特性については、周波数１ＧＨｚの電磁波を用いて、その減衰率を測定することによって評価した。表１に、これらの結果を示す。
【０１８７】
［実施例１４］
実施例５にて作製した樹枝状Ｎｉコート銅粉を樹脂に分散させて電磁波シールド材とした。なお、樹枝状Ｎｉコート銅粉を作製するための樹枝状銅粉の作製、及び、その樹枝状銅粉にＮｉ合金を被覆して樹枝状Ｎｉコート銅粉を作製するまでの条件は、実施例５と同様とし、その樹枝状Ｎｉコート銅粉のＮｉの含有量は、当該樹枝状Ｎｉコート銅粉全体の質量１００％に対して１２．４質量％、Ｎｉ合金中に含まれるＰの含有量はＮｉ合金の質量１００％に対して７．４質量％、Ｎｉ合金中に含まれるＷの含有量はＮｉ合金の質量１００％に対して５．４質量％である樹枝状Ｎｉコート銅粉を使用した。
【０１８８】
この樹枝状Ｎｉコート銅粉４０ｇに対して、塩化ビニル樹脂１００ｇと、メチルエチルケトン２００ｇとをそれぞれ混合し、小型ニーダーを用いて、１２００ｒｐｍ、３分間の混錬を３回繰り返すことによってペースト化した。ペースト化に際しては、銅粉が凝集することなく、樹脂中に均一に分散した。これを１００μｍの厚さの透明ポリエチレンテレフタレートシートからなる基材の上にメイヤーバーを用いて塗布・乾燥し、厚さ２５μｍの電磁波シールド層を形成した。
【０１８９】
電磁波シールド特性については、周波数１ＧＨｚの電磁波を用いて、その減衰率を測定することによって評価した。表１に、これらの結果を示す。
【０１９０】
［実施例１５］
実施例１２にて作製した樹枝状Ｎｉコート銅粉を樹脂に分散させて電磁波シールド材とした。なお、樹枝状Ｎｉコート銅粉を作製するための樹枝状銅粉の作製、及び、その樹枝状銅粉にＮｉ合金を被覆して樹枝状Ｎｉコート銅粉を作製するまでの条件は、実施例１２と同様とし、その樹枝状Ｎｉコート銅粉のＮｉの含有量は、当該樹枝状Ｎｉコート銅粉全体の質量１００％に対して１３．１質量％で、Ｎｉ合金中に含まれるＰの含有量はＮｉ合金の質量１００％に対して８．６質量％である樹枝状Ｎｉコート銅粉を使用した。
【０１９１】
この樹枝状Ｎｉコート銅粉４０ｇに対して、塩化ビニル樹脂１００ｇと、メチルエチルケトン２００ｇとをそれぞれ混合し、小型ニーダーを用いて、１２００ｒｐｍ、３分間の混錬を３回繰り返すことによってペースト化した。ペースト化に際しては、銅粉が凝集することなく、樹脂中に均一に分散した。これを１００μｍの厚さの透明ポリエチレンテレフタレートシートからなる基材の上にメイヤーバーを用いて塗布・乾燥し、厚さ２５μｍの電磁波シールド層を形成した。
【０１９２】
電磁波シールド特性については、周波数１ＧＨｚの電磁波を用いて、その減衰率を測定することによって評価した。表１に、これらの結果を示す。
【０１９３】
［実施例１６］
実施例１にて作製した樹枝状Ｎｉコート銅粉に球状Ｎｉコート銅粉を混合し、それらを樹脂に分散させて電磁波シールド材とした。
【０１９４】
なお、樹枝状Ｎｉコート銅粉を作製するための樹枝状銅粉の作製、及び、その樹枝状銅粉にＮｉ合金を被覆して樹枝状Ｎｉコート銅粉を作製するまでの条件は、実施例１と  同様とし、その樹枝状Ｎｉコート銅粉のＮｉの含有量は、当該樹枝状Ｎｉコート銅粉全体の質量１００％に対して１３．５質量％で、Ｎｉ合金中に含まれるＰの含有量はＮｉ合金の質量１００％に対して８．２質量％である樹枝状Ｎｉコート銅粉を使用した。
【０１９５】
また、球状Ｎｉコート銅粉は、平均粒子径７．９μｍの粒状アトマイズ銅粉（メイキンメタルパウダーズ社製）を使用し、実施例１と同等な方法でＮｉ被覆を行って球状Ｎｉコート銅粉を作製した。この球状Ｎｉコート銅粉のＮｉの含有量は、当該Ｎｉコート銅粉全体の質量１００％に対して１２．８質量％で、Ｎｉ合金中に含まれるＰの含有量はＮｉ合金の質量１００％に対して８．８質量％である球状Ｎｉコート銅粉を使用した。
【０１９６】
具体的に、樹枝状Ｎｉコート銅粉１５ｇと、球状Ｎｉコート銅粉２５ｇとに対して、塩化ビニル樹脂１００ｇと、メチルエチルケトン２００ｇとをそれぞれ混合し、小型ニーダーを用いて、１２００ｒｐｍ、３分間の混錬を３回繰り返すことによってペースト化した。ペースト化に際しては、銅粉が凝集することなく、樹脂中に均一に分散した。これを１００μｍの厚さの透明ポリエチレンテレフタレートシートからなる基材の上にメイヤーバーを用いて塗布・乾燥し、厚さ２５μｍの電磁波シールド層を形成した。
【０１９７】
電磁波シールド特性については、周波数１ＧＨｚの電磁波を用いて、その減衰率を測定することによって評価した。表１に、これらの結果を示す。
【０１９８】
［比較例１］
電解液中に、添加剤としてのサフラニンと、塩素イオンとを添加しない条件としたこと以外は、実施例１と同様にして電解銅粉を陰極板上に析出させた。そして、得られた電解銅粉に対して、実施例１と同様にしてその表面にＮｉ合金を被覆し、Ｎｉコート銅粉を得た。そのＮｉコート銅粉のＮｉの含有量を測定したところ、当該Ｎｉコート銅粉全体の質量１００％に対して１２．６質量％であった。また、Ｎｉ合金中に含まれるＰの含有量はＮｉ合金の質量１００％に対して７．９質量％であった。
【０１９９】
図５に、得られたＮｉコート銅粉の形状を、ＳＥＭにより倍率１，０００倍の視野で観察した結果を示す。図５の写真図に示すように、得られたＮｉコート銅粉の形状は、樹枝状の形状を呈していたものの、粒子状の銅が集合した形成されたものであった。また、その銅粉の表面にＮｉが被覆された状態となっており、Ｎｉコート銅粉の平均粒子径（Ｄ５０）は１８．６μｍであった。
【０２００】
次に、上述した方法で作製したＮｉコート銅粉４０ｇに対して、フェノール樹脂（群栄化学株式会社製，ＰＬ−２２１１）２０ｇと、ブチルセロソルブ（関東化学株式会社製，鹿特級）１０ｇとを混合し、小型ニーダー（株式会社日本精機製作所製，ノンバブリングニーダーＮＢＫ−１）を用いて、１２００ｒｐｍ、３分間の混錬を３回繰り返すことによってペースト化した。ペースト化に際しては、混練を繰り返す毎に粘度の上昇が発生した。このことは銅粉の一部が凝集していることが原因であると考えられ、均一分散が困難であった。得られた導電ペーストを金属スキージでガラス上に印刷し、大気雰囲気中にて２００℃で３０分間かけて硬化させた。
【０２０１】
硬化により得られた被膜の比抵抗値は、６．７×１０−４Ω・ｃｍであり、実施例にて得られた導電性ペーストと比較して極めて比抵抗値が高く導電性が劣るものであった。
【０２０２】
［比較例２］
従来の平板状銅粉にＮｉを被覆させたＮｉコート銅粉による導電性ペーストの特性を評価し、実施例における樹枝状Ｎｉコート銅粉を用いて作製した導電性ペーストの特性と比較した。
【０２０３】
平板状銅粉は、粒状の電解銅粉を機械的に扁平化させて作製した。具体的には、平均粒子径７．９μｍの粒状アトマイズ銅粉（メイキンメタルパウダーズ社製）５００ｇにステアリン酸５ｇを添加し、ボールミルで扁平化処理を行った。ボールミルには３ｍｍのジルコニアビーズを５ｋｇ投入し、５００ｒｐｍの回転速度で９０分間回転させることによって扁平化処理を行った。
【０２０４】
得られた平板状銅粉に対して、実施例１と同じ方法でＮｉを被覆した。作製した平板状Ｎｉコート銅粉のＮｉの含有量は、当該平板状Ｎｉコート銅粉の質量１００％に対して１３．８質量％であった。また、Ｎｉ合金中に含まれるＰの含有量はＮｉ合金の質量１００％に対して８．６質量％であった。
【０２０５】
このようにして作製した平板状のＮｉコート銅粉について、レーザー回折・散乱法粒度分布測定器で測定した結果、平均粒子径（Ｄ５０）は２１．８μｍであり、ＳＥＭで観察した結果、その断面平均厚さは０．４μｍであった。
【０２０６】
次に、得られた平板状のＮｉコート銅粉４０ｇに対して、フェノール樹脂（群栄化学株式会社製，ＰＬ−２２１１）２０ｇと、ブチルセロソルブ（関東化学株式会社製，鹿特級）１０ｇとを混合し、小型ニーダー（株式会社日本精機製作所製，ノンバブリングニーダーＮＢＫ−１）を用いて、１２００ｒｐｍ、３分間の混錬を３回繰り返すことによってペースト化した。ペースト化に際しては、銅粉が凝集することなく、樹脂中に均一に分散した。得られた導電ペーストを金属スキージでガラス上に印刷し、大気雰囲気中にて２００℃で３０分間かけて硬化させた。
【０２０７】
硬化により得られた被膜の比抵抗値は、２．６×１０−４Ω・ｃｍであり、実施例にて得られた導電性ペーストと比較して極めて比抵抗値が高く導電性が劣るものであった。
【０２０８】
［比較例３］
比較例２にて用いたものと同様に粒状の電解銅粉を機械的に扁平化させて作製した平板状銅粉にＮｉを被覆させたＮｉコート銅粉を作製した。そして、そのＮｉコート銅粉による電磁波シールドの特性を評価し、実施例における樹枝状Ｎｉコート銅粉を用いて作製した電磁波シールドの特性と比較して、樹枝状形状効果を調べた。なお、使用した平板状Ｎｉコート銅粉のＮｉの含有量は、当該平板状Ｎｉコート銅粉の質量１００％に対して１３．８質量％であった。Ｎｉ合金中に含まれるＰの含有量はＮｉ合金の質量１００％に対して８．６質量％であった。
【０２０９】
具体的には、平板状のＮｉコート銅粉４０ｇに対して、塩化ビニル樹脂１００ｇと、メチルエチルケトン２００ｇとをそれぞれ混合し、小型ニーダーを用いて、１２００ｒｐｍ、３分間の混錬を３回繰り返すことによってペースト化した。ペースト化に際しては、銅粉が凝集することなく、樹脂中に均一に分散した。これを１００μｍの厚さの透明ポリエチレンテレフタレートシートからなる基材の上にメイヤーバーを用いて塗布・乾燥し、厚さ２５μｍの電磁波シールド層を形成した。
【０２１０】
電磁波シールド特性については、周波数１ＧＨｚの電磁波を用いて、その減衰率を測定することによって評価した。表１に結果を示す。
【０２１１】
【表１】
2017066442.tif 000005
【符号の説明】
【０２１２】
１    Ｎｉコート銅粉（樹枝状Ｎｉコート銅粉）
２    主幹
３，３ａ，３ｂ    枝
【図１】
2017066442.tif 000007
【図２】
2017066442.tif 000008
【図３】
2017066442.tif 000009
【図４】
2017066442.tif 000010
【図５】
2017066442.tif 000011